ВЫСОКОКАЧЕСТВЕННЫЙ ЦЕМЕНТ И СПОСОБ ЕГО ПРОИЗВОДСТВА

1. Способ производства высококачественного цемента (НРС) для применения в сфере строительства, состоящий из следующих этапов, на которых:
- помещают все сырье, куда входят портландский клинкер, гипс и добавки для производства композитного цемента, такие как известняк, шлак, песок, трасс (пуццолан) и т.д., в бункеры загрузки (1) для производства высококачественного цемента, в зависимости от определенного качества и классов цемента,
- автоматически дозируют требуемое количество сырья, используя конвейерные весы (2), расположенные под бункерами загрузки (1),
- взвешивают сырье на конвейерных весах (2), сравнивая фактический расход и запрограммированный расход, путем отслеживания скорости конвейерных весов (2) и соответствующей повторной настройки скорости конвейерных весов (2),
- обеспыливают сырье путем помещения фильтра (4) над конвейерными весами (2),
- передают сырье на конвейер загрузки первой дробилки (3),
- загружают сырье из конвейера (3) в первую шаровую дробилку (6) для грубого помола до размера менее 500 мкм,
- пропускают материал грубого помола в дробилке (6) через фильтр (5), находящийся над дробилкой (6), и передают к элеватору (10) по пневматическим конвейерам (7),
- загружают материал грубого помола во вторую шаровую дробилку (12) посредством элеватора (10), а также загружают модификатор в определенном процентном отношении к количеству клинкера из хранилища модификатора (8), и осуществляют тонкий помол до величины 3,500-9,500 по Блейну, в зависимости от типа конечного продукта,
- пропускают конечный продукт, именуемый высококачественным цементом, через фильтр (14) на выходе из второй шаровой дробилки (12) и передают на элеватор (15) с помощью пневматического конвейера (13),
- передают высококачественный цемент от элеватора (15) к воздушно-струйному сепаратору (16),
- отделяют цемент с требуемым размером частиц в сепараторе (16) и передают его к элеватору (17) с помощью пневматического конвейера (13), и
- передают цемент от элеватора (17) к хранилищам (20, 21) с помощью узлов для транспортировки (19).
2. Способ по п.1, отличающийся тем, что на одном из этапов способа осуществляют возврат цементных частиц, отделенных сепаратором (16) и не перемолотых до требуемой величины, назад во вторую шаровую дробилку (12) по пневматическим конвейерам (13) для повторного помола.
3. Способ по п.1, отличающийся тем, что на одном из этапов способа размещают высококачественный цемент в хранилищах (20, 21) для доставки покупателям либо насыпью на прицепах для транспортировки цемента (29), либо в мешках в пункте расфасовки цемента (26).
4. Способ по п.1, отличающийся тем, что на одном из этапов способа загружают модификатор из хранилища модификатора (8) во вторую шаровую дробилку (12) с помощью узла загрузки модификатора (9) в процентном соотношении к сырью, проходящему через конвейерную ленту (3) первой дробилки.
5. Способ по предыдущим пунктам, отличающийся тем, что достигают водоцементного отношение бетона и строительных растворов в диапазоне 40-45% с использованием высококачественного цемента (НРС) и без использования любых других добавок к бетонной смеси.
6. Высококачественный цемент, изготовленный при помощи способа по пп.1-5, содержащий портландский клинкер и модификатор в определенном процентном соотношении в зависимости от количества используемого клинкера, а также типа производимого цемента, гипса, шлака, известняку, песку, золе-уносу, трассу (пуццолану); или цемент известного класса прочности, использующий сниженное содержание клинкера.